(57)【要約】【課題】レトルト処理後の折り曲げ白化がほとんど無く、耐低温衝撃性とヒートシール強度に優れ、レトルト包装袋としてハイレトルト用途（１２５〜１３５℃殺菌）に広く使用でき、耐ブロッキング性を兼備したポリプロピレン系フィルムおよびその積層体を提供すること。【解決手段】第一工程を気相中でプロピレンを主体とした重合体部分を重合し、次いで第二工程を気相中でエチレン含有量が２０〜５０重量％のプロピレンとエチレンとの共重合体部分（Ｂ）を重合して得られる融点が１５５℃〜１６５℃であるエチレン・プロピレンブロック共重合体（Ａ）８５〜９７重量％と水添スチレン系熱可塑性エラストマー（Ｃ）３〜１５重量％からなるフィルムであって、該フィルムの赤外吸光光度計による吸収スペクトルのプロピレン帰属の８４１ｃｍ−１の吸光度を１とした場合にエチレン帰属の７２０ｃｍ−１の吸光度の比が０．１〜０．５の範囲であり、スチレン帰属の６９８ｃｍ−１の吸光度の比が０．１〜1．０の範囲であることを特徴とするポリプロピレン系フィルムおよびその積層体である。【選択図】なし【特許請求の範囲】
【請求項１】
第一工程を気相中でプロピレンを主体とした重合体部分を重合し、次いで第二工程を気相中でエチレン含有量が２０〜５０重量％のプロピレンとエチレンとの共重合体部分（Ｂ）を重合して得られる融点が１５５℃〜１６５℃であるプロピレン・エチレンブロック共重合体（Ａ）８５〜９７重量％と水添スチレン系熱可塑性エラストマー（Ｃ）３〜１５重量％からなるフィルムであって、該フィルムの赤外吸光光度計による吸収スペクトルのプロピレン帰属の８４１ｃｍ−１の吸光度を１とした場合にエチレン帰属の７２０ｃｍ−１の吸光度の比が０．１〜０．５の範囲であり、スチレン帰属の６９８ｃｍ−１の吸光度の比が０．１〜１．０の範囲であることを特徴とするポリプロピレン系フィルム。
【請求項２】
プロピレン・エチレンブロック共重合体（Ａ）の２３０℃でのメルトフローレートが１〜１０ｇ／１０分である請求項１記載のポリプロピレン系フィルム。
【請求項３】
水添スチレン系熱可塑性エラストマー（Ｃ）がスチレン−ブタジエン−スチレンブロック共重合体の水素添加物（スチレン−エチレン・ブチレン−スチレンブロック共重合体）であり、スチレンとエチレン・ブチレンの比が１２／８８から６７／３３の範囲である請求項１または２に記載のポリプロピレン系フィルム。
【請求項４】
フィルムの中心線平均粗さ（Ｒａ）が０．１０から０．３０μｍの範囲であることを特徴とする請求項１〜３のいずれかに記載のポリプロピレン系フィルム。
【請求項５】
単層または２層以上のフィルムが積層された基材層の片面に、ヒートシール層として請求項１〜３のいずれかに記載のフィルムが積層されていることを特徴とする積層体。
【発明の詳細な説明】
【技術分野】
【０００１】
本発明はポリプロピレン系フィルムおよびその積層体に関し、レトルト処理後の折り曲げ白化がほとんど無く、さらに詳しくは耐低温衝撃性とヒートシール強度に優れ、レトルト包装袋としてハイレトルト用途に広く使用でき、また耐ブロッキング性を兼備したポリプロピレン系フィルムおよびその積層体に関する。
【背景技術】
【０００２】
従来、１２０℃〜１３５℃の高温でレトルト殺菌されるレトルト包装用のシーラントフィルムとしては、プロピレン・エチレンブロック共重合体を主成分とする未延伸フィルム（以下ＣＰＰ）が使用されてきた。その主たる使用方法はポリエチレンテレフタレート延伸フィルム（以下ＰＥＴ）、ナイロン延伸フィルム（以下ＯＮ）、アルミニウム箔（以下Ａｌ箔）と貼合わせ、ＰＥＴ／ＯＮ／Ａｌ箔／ＣＰＰ、ＰＥＴ／Ａｌ箔／ＯＮ／ＣＰＰ またはＰＥＴ／Ａｌ箔／ＣＰＰ構成の積層体とした後、製袋して使用されてきた。これらレトルト袋においてはいずれも、内容物である食品を長期間常温で保存するために、殺菌時の高温に耐える耐熱性とともにガスバリヤ性（酸素バリヤ性、水蒸気バリヤ性など）や遮光性が要求され、そのためにＡｌ箔が使用されてきた。
しかし、Ａｌ箔を使用したレトルト袋は、食品充填後に食品の中に混入した金属異物を金属検知器で検査することができない、電子レンジで調理できない、袋の中の食品が視認できないという欠点がある。そこで最近、Ａｌ箔フリーのレトルト袋が望まれており、バリア性フィルムとして、ＰＥＴやＯＮにシリカを蒸着したり、アクリル系のバリア剤をコーティングしたフィルムが開発されている。
【０００３】
これらの金属を使用しないバリア性フィルムと貼り合わせたレトルト袋は、レトルト処理をした後に折り曲げや衝撃を受けるとシーラントフィルムの折り曲げた部分や衝撃を受けた部分に白色の跡が残る現象（いわゆる折り曲げ白化）が起き単なる外観上の問題に加え、白化部分が異物やカビと間違われるため、大きな問題になってきた。
【０００４】
従来のレトルト包装用シーラントフィルムは不透明なＡｌ箔と貼合わせるので、折り曲げ白化は重視されず、耐低温衝撃性、ヒートシール性、耐ブロッキング性などの特性を向上することを主眼に開発されており、折り曲げ白化が良好で且つ一般のレトルト包装袋として耐低温衝撃性やシール強度に優れるシーラントフィルムはなかった。  例えば、ユズ肌の発生が少なく、耐衝撃性、耐白化性、ヒートシール性に優れたレトルト食品包装用のシーラントフィルムが開示されているが耐ブロッキング性が十分ではなかった（特許文献１）。
また、第一工程で実質的に不活性溶剤の不存在下にプロピレンを主体とした重合体部分を重合し、次いで第二工程を気相中でエチレン含有量が２０〜５０重量％のプロピレンとエチレンとの共重合体部分を重合して得られるブロック共重合体を溶融混練してなるレトルト食品包装用フィルムおよびその製造方法が開示されているが、低温での耐衝撃性とヒートシール性、耐ブロッキング性には優れているが、耐折り曲げ白化性は不良であった（特許文献２）。
融点が１４５℃〜１６０℃のプロピレン・エチレンブロック共重合体に水添ブロック共重合体を２〜２０％配合してなることを特徴とするレトルト用ポリオレフィンフィルムが開示されているが、セミレトルト（１２０℃近傍での殺菌）用途のフィルムでの低温ヒートシール性、透明性及び低温での耐衝撃性の改善にかかるものであり、レトルトの主流であるハイレトルト用途（１２５〜１３５℃殺菌）に適応できるものではなく、本願の目的とする折り曲げ白化の改善については示唆されていない（特許文献３）。
【０００５】
以上述べたように従来技術ではハイレトルト用途で使用でき耐折曲げ白化が良好で、且つ耐低温衝撃性、ヒートシール性、耐ブロッキング性を満足するものはなかった。
【特許文献１】特開２００３−１０５１６４号公報
【特許文献２】特開２０００−１８６１５９号公報
【特許文献３】特開平０７−１６６０２４号公報
【発明の開示】
【発明が解決しようとする課題】
【０００６】
そこで本発明の課題はレトルト処理後の折り曲げ白化がほとんど無く、耐低温衝撃性とヒートシール強度に優れ、レトルト包装袋としてハイレトルト用途に広く使用でき、耐ブロッキング性を兼備したポリプロピレン系フィルムおよびその積層体を提供することである。
【課題を解決するための手段】
【０００７】
本発明者らは種々検討の結果、特定組成のポリマを混練製膜したフィルムにより、前記課題を解決した。すなわち、本発明は、第一工程を気相中でプロピレンを主体とした重合体部分を重合し、次いで第二工程を気相中でエチレン含有量が２０〜５０重量％のプロピレンとエチレンとの共重合体部分（Ｂ）を重合して得られる融点が１５５℃〜１６５℃であるプロピレン・エチレンブロック共重合体（Ａ）８５〜９７重量％と水添スチレン系熱可塑性エラストマー（Ｃ）３〜１５重量％からなるフィルムであって、該フィルムの赤外吸光光度計による吸収スペクトルのプロピレン帰属の８４１ｃｍ−１の吸光度を１とした場合にエチレン帰属の７２０ｃｍ−１の吸光度の比が０．１〜０．５の範囲であり、スチレン帰属の６９８ｃｍ−１の吸光度の比が０．１〜１．０の範囲であることを特徴とするポリプロピレン系フィルムおよびその積層体である。
また、本発明は単層または２層以上のフィルムが積層された基材層の片面に、ヒートシール層として前記のポリプロピレン系フィルムを積層した積層体も提供する。
【発明の効果】
【０００８】
本願発明のポリプロピレン系フィルムは折り曲げ白化の問題が無く、耐低温衝撃性、ヒートシール性、耐ブロッキング性を兼備し、通常レトルト包装用に好適なシーラントフィルムとして使用できる。また、本発明にかかる積層体は前記ポリプロピレン系フィルムがヒートシール層として積層されているので、折り曲げ白化の問題が無く、耐低温衝撃性、ヒートシール性、耐ブロッキング性に優れたレトルト用包装袋を提供できる。
【発明を実施するための最良の形態】
【０００９】
次に本発明に係るポリプロピレン系フィルムおよびそのフィルムを含む積層体について具体的に説明する。
【００１０】
本発明のポリプロピレン系フィルムは、第一工程を気相中でプロピレンを主体とした重合体部分を重合し、次いで第二工程を気相中でエチレン含有量が２０〜５０重量％のプロピレンとエチレンとの共重合体部分(Ｂ)を重合して得られる融点が１５５〜１６５℃のプロピレン・エチレンブロック共重合体（Ａ）８５〜９７重量％と水添スチレン系熱可塑性エラストマー（Ｃ）３〜１５重量％の混合物からなるフィルムであることが必要である。
【００１１】
プロピレンとエチレンとの共重合体部分(Ｂ)のエチレン含有量は２０〜５０重量％であることが必要である。好ましい範囲は、３０〜５０重量％である。エチレン含有量が２０重量％未満の場合は耐衝撃性が劣るため、好ましくなく、５０重量％を超える場合は耐ブロッキング性が劣るため、好ましくない。
【００１２】
使用するプロピレン・エチレンブロック共重合体（Ａ）の融点が１５５℃未満では、１３５℃のレトルト処理での耐熱性が不十分であり、１６５℃を越えると耐低温衝撃性が悪化する。
【００１３】
プロピレン・エチレンブロック共重合体（Ａ）が８５重量％未満の場合（水添スチレン系熱可塑性エラストマー（Ｃ）が１５重量％を越える場合） はレトルト処理での耐熱性が不十分であり、耐ブロッキング性が不良となる。
【００１４】
一方、プロピレン・エチレンブロック共重合体（Ａ）が９７重量％を越える場合（水添スチレン系熱可塑性エラストマー（Ｂ）が３重量％未満の場合）はレトルト処理後の折り曲げ白化の改善効果が少ない。
【００１５】
さらに、本発明のポリプロピレン系フィルムは、該フィルムの赤外吸光光度計による吸収スペクトルのプロピレン帰属の８４１ｃｍ−１の吸光度を１とした場合、エチレン帰属の７２０ｃｍ−１の吸光度の比が０．１〜０．５の範囲であり、スチレン帰属の６９８ｃｍ−１の吸光度の比が０．１〜１．０の範囲であることが必要である。該フィルムのプロピレン帰属の８４１ｃｍ−１の吸光度を１とした場合にエチレン帰属の７２０ｃｍ−１の吸光度の比が０．１未満のものは耐低温衝撃性が不十分であり、０．５を超えるものは耐ブロッキング性が悪く、加工性や袋の開口性が悪化する。
【００１６】
また、赤外吸光光度計による吸収スペクトルがプロピレン帰属の８４１ｃｍ−１の吸光度を１とした場合にスチレン帰属の６９８ｃｍ−１の吸光度の比が０．１未満のものはレトルト処理後の折り曲げ白化の改善効果が少なく、スチレン帰属の６９８ｃｍ−１の吸光度の比が1．０を超えるものは耐ブロッキング性が悪く、加工性や袋の開口性が悪化する。
【００１７】
本発明において使用するプロピレン・エチレンブロック共重合体は第一工程を気相中でプロピレンを主体とした重合体部分を重合し、次いで第二工程を気相中でエチレン含有量が２０〜５０重量％のプロピレンとエチレンとの共重合体部分（Ｂ）を重合して得られる融点が１５５℃〜１６５℃であるプロピレン・エチレンブロック共重合体（Ａ）であり、メルトフローレート（ＭＦＲ、単位ｇ／１０分）は１〜１０が好ましく、１〜５の範囲が特に好ましい。ＭＦＲが１未満では溶融粘度が高すぎて、製膜時に安定して口金から押出するのが難しく、ＭＦＲが１０を越えると耐低温衝撃性が悪化する。
【００１８】
本発明において使用する水添スチレン系熱可塑性エラストマー（Ｃ）とは、スチレン系モノマーとブタジエンやイソプレンの共重合体の水素添加物であり、スチレン−ブタジエン−スチレンブロック共重合体の水素添加物（スチレン−エチレン・ブチレン−スチレンブロック共重合体）、スチレン−イソプレン−スチレンブロック共重合体の水素添加物（スチレン−エチレン・プロピレン−スチレンブロック共重合体）などが挙げられ、特にスチレン−エチレン・ブチレン−スチレンブロック共重合体が好ましい。具体的にはＪＳＲ（株）社製ダイナロン８６０１Ｐや旭化成（株）製タフテックＨ１０６２などが好適に使用でき、スチレンとエチレン・ブチレンの組成比が１２／８８から６７／３３の範囲のものが好ましい。
【００１９】
本発明のポリプロピレン系フィルムの中心線平均粗さ（Ｒａ）は、耐ブロッキング性を確保するためには０．１μｍ以上が好ましく、０．３μｍを超えると透明性が悪くなるためＡｌ箔を使用しない用途には適さない。
【００２０】
成形されたフィルムは一般包装用のフィルムとして使用することができ、特に耐折り曲げ白化性が要求されるレトルト食品包装用の透明袋用に好適に使用できる。また耐折り曲げ白化性を要求されない一般のＡｌ箔を含むレトルト食品包装袋用のシーラントフィルムとしても使用できる。
【００２１】
本発明のポリプロピレン系フィルムは、本発明の目的を損なわない範囲で、酸化防止剤、耐熱安定剤、帯電防止剤、塩酸吸収剤、アンチブロッキング剤、滑剤、造核剤等を含むことができる。
【００２２】
また、本発明のポリプロピレン系フィルムは、必要に応じて通常工業的に実施されるコロナ放電処理、窒素や炭酸ガス雰囲気下でのコロナ放電処理、プラズマ処理、オゾン処理などの表面処理を施すこともできる。
【００２３】
本発明のフィルムの製造方法は、前記プロピレン・エチレンブロック共重合体と水添スチレン系熱可塑性エラストマーの混合物を溶融し、Ｔダイ法、チューブラー法などの公知のフィルム製膜方法で製造することが可能であるが、特にＴダイ法による未延伸フィルムの製膜方法が好ましい。
【００２４】
本発明のポリプロピレン系フィルムを含む積層体は、単層または２層以上の透明なフィルムからなる基材層の片面に前記したポリプロピレン系フィルム（以下本フィルムと記載）を積層してなるものである。例えば単層フィルムの基材層からなる積層体としてはＰＥＴ／本フィルム、ＯＮ／本フィルム、シリカ蒸着ＰＥＴ／本フィルム，アルミナ蒸着ＰＥＴ／本フィルム、シリカ・アルミナ二元蒸着ＰＥＴ／本フィルム、シリカ蒸着ＯＮ／本フィルム、アルミナ蒸着ＯＮ／本フィルム、アクリル酸系樹脂をコートしたバリア性ＰＥＴ／本フィルムなど、また２層以上の透明なフィルムの基材層からなる積層体としてはＰＥＴ／ＯＮ／本フィルム、シリカ蒸着ＰＥＴ／ＯＮ／本フィルム，アルミナ蒸着ＰＥＴ／ＯＮ／本フィルム、アクリル酸系樹脂をコートしたバリア性ＰＥＴ／ＯＮ／本フィルム、ＰＥＴ／ＥＶＯＨ（エチレンビニルアルコール共重合体フィルム）／本フィルム、ＰＥＴ／透明蒸着ＯＮ／本フィルムなどが好適に使用できる。
【００２５】
積層体の製造方法は、積層体の構成フィルムを接着剤を用いて貼合わせる通常のドライラミネート法が好適に採用できるが、必要に応じて本フィルムと基材層の貼合わせには直接ポリプロピレン系樹脂を押出してラミネートする方法も採用できる。
【００２６】
これら積層体は本フィルムをシール層（袋の内面）として、平袋、スタンディングパウチなどに製袋加工され使用される。
【００２７】
また、これら積層体の積層構造は、包装袋の要求特性（例えば包装する食品の品質保持期間を満たすためのバリア性能、内容物の重量に対応できるサイズ・耐衝撃性、内容物の視認性など）に応じて適宜選択される。
【００２８】
本発明の詳細な説明および実施例中の各評価項目の測定値は、下記の方法で測定した。
（１）赤外吸光光度計による吸光度比 
サンプルフィルムを赤外透過光により島津製作所フーリエ変換赤外分光光度計IR Prestige-21を用いて以下の方法によりポリプロピレンに対するエチレン、スチレンの吸光度比を求めた。（図１）
ポリプロピレン帰属の吸光度は８２３ｃｍ−１と８６４ｃｍ−１の間でベースラインを引き、その間の８４１ｃｍ−１のピークのベースラインからの高さ（A1）とした。
エチレン帰属の吸光度は７０９ｃｍ−１と７３４ｃｍ−１の間でベースラインを引き、その間の
７２０ｃｍ−１のピークのベースラインからの高さ（A2）とした。
（A2）/（A1）をエチレンの吸光度比とする。
スチレン帰属の吸光度は６８６ｃｍ−１と７０９ｃｍ−１の間でベースラインを引き、その間の
６９８ｃｍ−１のピークのベースラインからの高さ（A3）とした。
（A3）/(A1)をスチレンの吸光度比とする。
（２）メルトフローレート（ＭＦＲ）
ＪＩＳ  Ｋ−７２１０に準拠し、プロピレン系重合体は温度２３０℃で、荷重２１．１８Ｎで測定した。
（３）ヘイズ
ＪＩＳ  Ｋ７１３６に準拠して測定した。
（４）表面粗さ
ＪＩＳ−Ｂ−０６０１−１９８２に定める測定方法により中心線平均粗さ（Ｒａ）を求めた。測定方向はフィルムの流れ方向に直交する方向とした。
（５）耐低温衝撃性
試料を０℃に保持しておき、２ｍの高さから０．５３５１Ｋｇの鉄球を落とし、試料を破壊貫通した時の落下速度と、試料の無い場合の鉄球のみの落下速度との、速度差から耐低温衝撃性（耐衝撃エネルギー）を次式により求めた。
Ｅ＝（１／２）・Ｍ・Ｌ２  （１／ｔ０２−１／ｔ１２）
Ｅ：耐低温衝撃性［Ｊ］
Ｍ：鉄球の質量［０．５３５１ｋｇ］
Ｌ：二つの光電管間の距離［０．１ｍ］
ｔ０：フィルムの無い場合の鉄球通過時間［ｓ］
ｔ１：フィルムを破壊貫通した時の鉄球通過時間［ｓ］
なお、特別の耐低温衝撃性を要求しない限り、一般レトルト包装用途ではレトルト処理（１３５℃×３０分）後のフィルムのＥが２．０Ｊ以上であれば問題無く使用できる。
（６）耐ブロッキング性
幅３０ｍｍで長さ１００ｍｍのフィルムサンプルを準備し、シール面どうしを３０ｍｍ×４０ｍｍの範囲を重ね合わせて、５００ｇ／１２ｃｍ２  の荷重をかけ、６０℃のオーブン内で２４時間加熱処理した後、２３℃、湿度６５％の雰囲気下に３０分以上放置した後、オリエンテック社製テンシロンを使用して３００ｍｍ／分の引張速度で剪断剥離力を測定した。 本測定法で剪断剥離力が１．５Ｋｇ／１２ｃｍ２  以下を良好と判定した。
（７）耐折曲げ白化性
東洋精機製ＭＩＴ耐揉疲労試験器を使用し、サンプル幅１０ｍｍ、屈曲角度１３５度（左右）、荷重５１４ｇの条件で、１００回屈曲した後のサンプルの屈曲部の白化状況を目視判定した。全く白化しないものをランク１，僅かに白化するものをランク２、軽度に白化するものをランク３、明確に白化するものをランク４、白化して屈曲部が白くきつい線状となるものをランク５として評価した。本評価法でランク１，２、３を耐折曲げ白化性良好と判定した。
（８）ヒートシール性
平板ヒートシーラーを使用し、シール温度１８０℃、シール圧力１Ｋｇ／ｃｍ２ 、シール時間１秒の条件でヒートシールしたサンプルを、オリエンテック社製テンシロンを使用して３００ｍｍ／分の引張速度でヒートシール強度を測定した。 本測定法でシール強度が４．５ｋｇ／１５ｍｍ 以上であれば、通常レトルト用途で良好に使用できる。
【実施例】
【００２９】
以下、実施例によって本発明を具体的に説明するが、本発明の範囲はこれに限定されるものではない。
【００３０】
実施例１
チーグラーナッタ型触媒を用いて第一工程を気相中でプロピレン単独重合体部分を重合し、次いで第二工程を気相中でエチレン含有量が３５重量％のプロピレンとエチレンとの共重合体部分を重合し得られたプロピレン・エチレンブロック共重合体（融点：１６３℃、ＭＦＲ：３．０ｇ／１０分）９０重量％とスチレンとエチレン・ブチレンの組成比が１８／８２のスチレン−エチレン・ブチレン−スチレンブロック共重合体１０重量％をペレット状態でブレンダーで混合して押出機に供給し、２４０℃で溶融混連練し、フィルターで濾過した後、Ｔダイより押出し、表面温度が４０℃の金属ドラムに巻き付け冷却・固化して後、片面をコロナ放電処理して６０ｍ／分の速度で巻き取り、エチレンの吸光度比が０．２７で、スチレンの吸光度比が０．６、中心面平均表面粗さ（ＳＲａ）が０．１５μｍ、ヘイズ値が５４％の厚さ７０μｍの未延伸フィルムを得た。得られたフィルムは表１に示すとおり、耐折曲げ白化性が良好で、耐低温衝撃性、ヒートシール強度、耐ブロッキング性に優れたものであった。
【００３１】
実施例２〜４
スチレン−エチレン・ブチレン−スチレンブロック共重合体の配合量をそれぞれ３，５，１５重量％と変更する以外は、実施例１と全く同様にして厚さ７０μｍの未延伸フィルムを得た。得られたフィルムの赤外スペクトル吸光度比および中心面平均表面粗さ（ＳＲａ）は表１に示すとおりであり、いずれも耐折曲げ白化性が良好で、耐低温衝撃性、ヒートシール強度、耐ブロッキング性に優れたものであった。
【００３２】
実施例５、６
プロピレン・エチレンブロック共重合体（Ａ）のメルトフローレート（ＭＦＲ）を表１に示すように変更すること以外は、実施例２と全く同様にして厚さ７０μｍの未延伸フィルムを得た。得られたフィルムの赤外スペクトル吸光度比および中心面平均表面粗さ（ＳＲａ）は表１に示すとおりであり、いずれも耐折曲げ白化性が良好で、耐低温衝撃性、ヒートシール強度、耐ブロッキング性に優れたものであった。
【００３３】
実施例７，８
スチレン−エチレン・ブチレン−スチレンブロック共重合体のスチレンとエチレン・ブチレンの組成比を表１に示すように変更すること以外は、実施例３と全く同様にして厚さ７０μｍの未延伸フィルムを得た。得られたフィルムの赤外スペクトル吸光度比および中心面平均表面粗さ（ＳＲａ）は表１に示すとおりであり、いずれも耐折曲げ白化性が良好で、耐低温衝撃性、ヒートシール強度、耐ブロッキング性に優れたものであった。
【００３４】
比較例１
スチレン−エチレン・ブチレン−スチレンブロック共重合体（Ｂ）を配合しないこと以外は、実施例１と全く同様にして厚さ７０μｍの未延伸フィルムを得た。得られたフィルムの赤外スペクトル吸光度比および中心面平均表面粗さ（ＳＲａ）は表１に示すとおりであり、耐低温衝撃性、ヒートシール強度、耐ブロッキング性は問題ないものの、耐折曲げ白化性は不良であった。
【００３５】
比較例２、３
スチレン−エチレン・ブチレン−スチレンブロック共重合体（Ｂ）の配合量を本願発明の範囲外の表１に示すとおりにすること以外は、実施例１と全く同様にして厚さ７０μｍの未延伸フィルムを得た。得られたフィルムの赤外スペクトル吸光度比および中心面平均表面粗さ（ＳＲａ）は表１に示すとおりであり、耐折曲げ白化性、耐低温衝撃性、ヒートシール強度は問題ないものの、耐ブロッキング性は不良であった。
【００３６】
【表１】
2008255285.tif 000002
【産業上の利用可能性】
【００３７】
本発明は、レトルト包装袋としてハイレトルト用途に広く使用できる。
【図面の簡単な説明】
【００３８】
【図１】赤外吸光光度計による吸光度比を表した図である。
【符号の説明】
【００３９】
Ａ１：ポリプロピレン帰属の吸光度
Ａ２：エチレン帰属の吸光度
Ａ３：スチレン帰属の吸光度
【図１】
2008255285.tif 000003